La présente invention vise la confection de parois resistant à l'action de lances thermiques et, de ce fait, convenant particulierement bien à la réalisation de chambres fortes ou d'éléments de blindage pour coffres-forts. Il est déjà connu d'utiliser à cette fin des bétons, notamment des bétons à base de ciment Portland artificiel (CPA). L'invention propose l'application à cet emploi de bétons presentant une augmentation surprenante de-la résistance au percement par lance thermique, le temps de percement étant par exemple trois-fois plus élevé que pour béton classique et les consommations en lances thermiques et en oxygène si-x fois plus élevees. La présente invention consiste en l'application nouvelle de ciments alumineux pour la confection d'un béton à faible teneur en silice en vue de la réalisation de parois de chambres fortes, de coffres-forts ou analogues, présentant une résistance particulièrement élevée au percement par lance thermique. Selon l'invention, on empl-oie avantageusement un béton formé d'un ciment alumineux et de Corindon blanc, le ciment alumineux consistant-en le produit vendu par la demanderesse sous la dénomination commerciale de Secar 80 contenant environ 60% de clinker d'aluminates de calcium et environ 40% d'une alumine particuliere. Dans une forme d'exécution préférée, le bétonselon l'invention a la composition qualitative et quantitative suivante, pour 1 m3 en place: Corindon blanc d'une granulometrie de: 5-10 mm :- 841 kg 2-5 mm : 632 kg -0,2-2 mm : 735 kg 0-0,2 mm : 419 kg Ciment Secar 80 ........... 400 kg Eau .... .................... 180 litres Comme cela apparaîtra mieux ci-après, des éléments de paroi réalisés à partir d'un tel béton résistent tres bien au percement par lances thermiques et nécessitent des temps de percement beaucoup plus longs que ceux rencontrés habituellement. On a notamment comparé les temps de percement nécessaires pour des éléments de béton selon l'invention et pour des éléments réalisés à partir d'un breton classique. Dans le premier cas, on a employe le béton à base de ciment Secar 80 ayant la composition préferée indiquée ci-dessus et, dans le second cas, un béton de CPA ayant la composition suivante, pour 1 m3 en place: gravier de Seine 10-20 mm : 773 kg gravier de Seine 5-10 mm : 270 kg sable de Seine 0,5-5 mm : 463 kg sable de Seine 0-0,5 mm : 299 kg CPA 400 Lafarge : : 350 kg Eau : : 183 litres, soit une densité en place de 2,338 pour un rapport eau/ciment (E/C) de 0,52 On notera que pour le béton selon l'invention, dans la forme préférée ci-dessus, la densite en place est de 3,207 pour un E/C de 0,45. A partir de ce béton, on a réalise des éléments non armés de 1,20 x 1,00 x 0,40 m, quoi ont été soumis à des essais de percement à la lance thermique. Essais de percement à la lance thermique. Au cours de ces essais, on a mesuré le temps nécessaire pour traverser la paroi de 40 cm et mesuré la consommation de lance thermique que ce-la implique. Les valeurs moyennes obtenues pour le percement d'un trou ont été les suivantes: Temps de percement Consommation par trou béton de CPA béton de CPA 120 secondes 2 mètres de lance 1,25 m3 d'oxygène béton Secar-Corindon béton Secar-Corindon 330 secondes 12 mètres de lance 7,50 m3 d'oxygène Le temps de percement est donc voisin du triple dans le cas d'un élément de paroi forme d'un béton réalisé selon l'invention, par rapport à un beton classique, et la consommation en lance et en oxygène est multipliee par six environ. Cela traduit une augmentation surprenante de la résistance au percement à la lance thermique. On note egalement un rayonnement de chaleur plus important pour la paroi de béton selon l'invention que pour celle de béton de CPA, et de même dans le premier cas, une scorie plus compacte s'écoulant plus difficilement du trou en cours de percement et obstruant celui-ci par solidification lors du changement de-lance thermique. Les essais de percement à la lance thermique ont mis en evidence une supériorité du béton Secar 80/Corindon pour la confection de paroi, se traduisant par: - un temps de percement trois fois plus long; - une consommation en lances thermiques et en oxygène six fois plus importante. Par exemple, pour le percement du pourtour d'un trou d'homme, on arrive aux quantités suivantes: Type Lances thermiques Oxygene Poids béton total Longueur Nombre Poids Volume Nombre de Poids totale Nombre total (m ) total total (m3) bouteilles total CPA 100 25 150 60 6 480 630 Secar 600 150 900 360 36 2880 3780 On remarque donc: - que le poids total du matériel à mettre en oeuvre devient tres important pour le beton de Secar, - un dégagement de chaleur nettement plus élevé, - un problème d'évacuation de scorie. Ces divers facteurs rendent donc particulièrement difficile le percement d'une cloison ou paroi conforme à l'invention realisée à partir du béton. Ils constituent un facteur de dissuasion important compte~tenu notamment de l'importance du matériel et de la durée nécessaire au percement d'une telle structure. Bien entendu, le béton en question peut être également employé pour garnir l'espace existant entre les plaques métalliques du blindage d'un coffre ou d'une chambre forte. REVENDICATIONS 1. Application nouvelle d'un ciment alumineux pour la confection d'un béton à faible teneur en silice en vue de la réalisation de parois de chambres fortes de coffres-forts ou d'enceintes analogues, ces parois presentant une résistance particulièrement élevée au percement par lance thermique, ce ciment consistant en le ciment vendu sous la dénomination commerciale de Secar 80 et contenant environ 60% de clinker d'aluminates de calcium et environ 40% d'une alumine- particulière. 2. Béton caractérisé en ce qu'il est préparé à partir d'un ciment alumineux, vendu sous la dénomination commerciale de Secar 80 et contenant environ 60% de clinker d'aluminates de calcium et environ 40% d'une alumine particulière, et à partir de Corindon blanc. 3. Béton selon la revendication 2, caractérisé en ce qu'il consiste, pour 1 m3 de béton en place en: Corindon blanc d'une granulometrie de: 5-10 mm : 841 kg 2-5 mm : 632 kg 0,2-2 mm : 735 kg 0-0,2 mm : 419 kg Ciment Secar 80 : 400 kg Eau : : 180 litres. 4. Coffre-fort ou enceinte analogue, caractérisé en ce qu'il comporte des couches formées de béton selon la revendication 2 ou 3. 5. Paroi de beton pour chambre forte, caractérisée en ce qu'elle est formée d'un béton selon la revendication 2 ou 3.